(57)【要約】【課題】光学シート、これを備えるフィルター、及び前記光学シートまたはフィルターを備える画像表示装置を提供する。【解決手段】光学シートは、互いに離隔して配された複数個の溝部ｇ２１０が形成されている透光部２１０と、溝部に充填されて光吸収物質を含む複数個の外光吸収部２２０とを備え、外光吸収部の表面及びこれに対応する透光部の表面は、それぞれ表面粗度ＳＲ２２０及び表面粗度ＳＲ２１０を有し、外光吸収部の表面粗度ＳＲ２２０が透光部の表面粗度ＳＲ２１０より大きいことを特徴とする。したがって、光学シート、これを備えるフィルター、及び前記光学シートまたはフィルターを備える画像表示装置は、付着力が向上して二重像形成及びモアレ現象を減少させ、明暗比を向上させ、高解像度を維持して電磁気波遮蔽効果を高めうる。【選択図】図４
2010531465.tif 000002
【特許請求の範囲】
【請求項１】
互いに離隔して配された複数個の溝部が形成されている透光部と、
前記溝部にそれぞれ形成され、光吸収物質を含む複数個の外光吸収部と、を備え、
前記外光吸収部の表面及びこれに対応する前記透光部の表面は、それぞれ表面粗度ＳＲ２２０及び表面粗度ＳＲ２１０を有し、前記外光吸収部の表面粗度ＳＲ２２０が前記透光部の表面粗度ＳＲ２１０より大きい光学シート。
【請求項２】
互いに離隔して配された複数個の溝部が形成されている透光部と、
前記溝部にそれぞれ形成され、光吸収物質を含む複数個の外光吸収部と、
前記外光吸収部上の前記溝部の少なくとも一部に導電性物質が充填されて形成された電磁波遮蔽層と、を備え、
前記電磁波遮蔽層の表面及びこれに対応する前記透光部の表面は、それぞれ表面粗度ＳＲ２２５及び表面粗度ＳＲ２１０を有し、前記電磁波遮蔽層の表面粗度ＳＲ２２５がこれに対応する前記透光部の表面の表面粗度ＳＲ２１０より大きい光学シート。
【請求項３】
前記外光吸収部１００体積％に対して前記電磁波遮蔽層２ないし５０体積％を含む請求項２に記載の光学シート。
【請求項４】
前記電磁波遮蔽層は、金属、金属酸化物及び導電性ポリマーからなる群から選択された少なくとも１つを含む請求項２に記載の光学シート。
【請求項５】
前記外光吸収部の表面粗度ＳＲ２２０または前記電磁波遮蔽層の表面粗度ＳＲ２２５が０．１５ないし５．０μｍであり、前記透光部の表面粗度ＳＲ２１０が０．０５ないし０．５μｍである請求項１または２に記載の光学シート。
【請求項６】
前記外光吸収部の表面粗度ＳＲ２２０または前記電磁波遮蔽層の表面粗度ＳＲ２２５と、前記透光部の表面粗度ＳＲ２１０とが下の条件を満す請求項１または２に記載の光学シート：
０．１≦  ＳＲ２２０（またはＳＲ２２５）−ＳＲ２１０≦４．９５μｍ。
【請求項７】
前記透光部の屈折率が前記外光吸収部の屈折率より小さい請求項１または２に記載の光学シート。
【請求項８】
前記外光吸収部の一断面形状が、三角形、四角形または台形である請求項１または２に記載の光学シート。
【請求項９】
前記外光吸収部がストライプ状、マトリックス状または波状に配された請求項１または２に記載の光学シート。
【請求項１０】
前記外光吸収部の長手方向と光学シートの一辺とが平行でない請求項１または２に記載の光学シート。
【請求項１１】
前記光学シートが高解像度シートである請求項１または２に記載の光学シート。
【請求項１２】
請求項１または２に記載の光学シート、及びフィルターベースを含んで構成された画像表示装置用フィルター。
【請求項１３】
請求項１または２に記載の光学シートを含んで構成された画像表示装置。
【発明の詳細な説明】
【技術分野】
【０００１】
本発明は、付着力が向上した光学シート、これを備えるフィルター、及び前記光学シートまたはフィルターを備える画像表示装置に係り、さらに詳細には、光学シートの付着力を向上させて層分離による二重像形成及び明暗比低下などの画質低下のない光学シート、これを備えるフィルター、及び前記光学シートまたはフィルターを備える画像表示装置に関する。
【背景技術】
【０００２】
最近、多様な種類の画像表示装置が開発されて実用化されているが、このような画像表示装置は、例えば、液晶画像表示装置（ＬＣＤ）、プラズマディスプレイパネル（ＰＤＰ）、電界発光ディスプレイ（ＦＥＤ）、陰極管画像表示装置（ＣＲＴ）、蛍光表示管、電界放射形ディスプレイパネルを含む。このような画像表示装置は、原則的に赤色、青色、緑色の三原色発光を具現することによって、カラー画像を表示する。
【０００３】
これらの画像表示装置は、画像を形成するパネルアセンブリと、前記パネルアセンブリから放出された電磁波、近赤外線、及び／またはオレンジ光を遮蔽して表面反射防止、色補正、及び／または解像度向上などの機能を有するフィルターを備える。このようなフィルターは、パネルアセンブリの前面部に装着されるために、透光性も同時に満たさねばならない。
【０００４】
また、画像表示装置において、外部が明るい条件、すなわち、明室条件では外部環境光がフィルターを通過してパネルアセンブリ内に流入されうる。この場合、パネルアセンブリ内で放出された入射光と外部からフィルターを通じて流入された外部環境光との重複が発生する。これにより、明室条件で、明暗比（ｃｏｎｔｒａｓｔ  ｒａｔｉｏ）が低下して画像表示装置の画面表示能が劣る問題点がある。特許文献１（特開２００５−３３８２７０号公報）は、このような問題点を解決するための視野角制御シートを開示している。すなわち、前記視野角制御シートは、透明な透光部に楔状の黒色光吸収物質を含む外光吸収部が所定の間隔で配列された構造を有し、外光吸収部を透光部よりも屈折率の低い物質及び光吸収物質で形成することによって、外光吸収部に傾斜方向に入射する映像光源を全反射原理を利用して、観察者側にさらに効率よく到達させ、透過率を増加させる技術が開発されている。しかし、このような技術を適用した光学シートは、フィルター内の他の構成要素と接着剤層により付着される時、付着力弱化による層分離が発生しやすく、これによって分離された層への空気のような汚染物質が侵入して明暗比低下及び二重像形成などを誘発して、画像の質を劣化させる問題点を発生させる。
【０００５】
一方、このような画像表示装置は、駆動時に強い電磁波を発生し、このような電磁波は、人体に有害なだけでなく、周辺電子機器の誤作動を誘発するため、これを法定基準値以下に調節することが要求されている。このため、画像表示装置には、電磁波を遮蔽するフィルムが備えられる。このような電磁波遮蔽フィルムは、画像表示装置に単独で使われるよりは、反射防止フィルム、オレンジ光遮断フィルム、及び／または近赤外線遮断フィルムなどと共に、フィルムフィルターの形で使われることが一般的である。
【０００６】
ところで、３０インチ以上の大型画像表示装置に使われる従来の電磁波遮蔽フィルムまたはこれを備えるフィルターには、製造工程が複雑で、高価な導電性遮蔽フィルムが要求されるか、１枚以上の追加フィルムを挿入して１枚の遮蔽フィルムのみでは発現しにくい遮蔽効果を補完せねばならない問題点がある。
【発明の概要】
【発明が解決しようとする課題】
【０００７】
前記問題点を解決するために本発明は、光学シートの付着力を向上させることを目的とする。
【０００８】
本発明の他の目的は、電磁波遮蔽能が複合化された光学シートを提供することである。
【０００９】
本発明のさらに他の目的は、明暗比を向上させ、二重像を減少させる光学シートを提供することである。
【００１０】
本発明のさらに他の目的は、モアレ現象を防止しうる光学シートを提供することである。
【００１１】
本発明のさらに他の目的は、前記光学シートを含むフィルターを提供することである。
【００１２】
本発明のさらに他の目的は、前記光学シートまたは前記フィルターを備えることによって、鮮明な画質を具現し、電磁波遮蔽効果及び解像度が向上し、モアレ現象が防止された画像表示装置を提供することである。
【課題を解決するための手段】
【００１３】
前記課題を解決するために本発明は、互いに離隔して配された複数個の溝部が形成されている透光部と、前記溝部にそれぞれ形成され、光吸収物質を含む複数個の外光吸収部と、を備え、前記外光吸収部の表面及びこれに対応する前記透光部の表面は、それぞれ表面粗度ＳＲ２２０及び表面粗度ＳＲ２１０とを有し、前記外光吸収部の表面粗度ＳＲ２２０が前記透光部の表面粗度ＳＲ２１０より大きい光学シートを提供する。
【００１４】
また前記のような課題を解決するために本発明は、互いに離隔して配された複数個の溝部が形成されている透光部と、前記溝部にそれぞれ形成され、光吸収物質を含む複数個の外光吸収部と、前記外光吸収部上の前記溝部の少なくとも一部に導電性物質が充填されて形成された電磁波遮蔽層と、を備え、前記電磁波遮蔽層の表面及びこれに対応する前記透光部の表面は、それぞれ表面粗度ＳＲ２２５及び表面粗度ＳＲ２１０を有し、前記電磁波遮蔽層の表面粗度ＳＲ２２５がこれに対応する前記透光部の表面の表面粗度ＳＲ２１０より大きい光学シートを提供する。
【００１５】
本発明の一具現例によれば、前記光学シートは、前記外光吸収部１００体積％に対して前記電磁波遮蔽層２ないし５０体積％を含む。
【００１６】
本発明の他の具現例によれば、前記電磁波遮蔽層は、金属、金属酸化物及び導電性ポリマーからなる群から選択された少なくとも１つを含む。
【００１７】
本発明のさらに他の具現例によれば、前記外光吸収部の表面粗度ＳＲ２２０または前記電磁気波遮蔽層の表面粗度ＳＲ２２５が０．１５ないし５．０μｍであり、前記透光部の表面粗度ＳＲ２１０が０．０５ないし０．５μｍである。
【００１８】
本発明の望ましい具現例によれば、前記外光吸収部の表面粗度ＳＲ２２０または前記電磁気波遮蔽層の表面粗度ＳＲ２２５と、前記透光部の表面粗度ＳＲ２１０とが下の条件を満たす。
【００１９】
０．１≦  ＳＲ２２０（または  ＳＲ２２５）−ＳＲ２１０≦４．９５μｍ
【００２０】
本発明のさらに他の具現例によれば、前記透光部の屈折率が前記外光吸収部の屈折率より小さい。
【００２１】
本発明のさらに他の具現例によれば、前記外光吸収部の一断面形状が三角形、四角形または台形である。
【００２２】
本発明のさらに他の具現例によれば、前記外光吸収部がストライプ状、マトリックス状または波状に配される。
【００２３】
本発明のさらに他の具現例によれば、前記外光吸収部の長手方向と光学シートの一辺とが平行でない。
【００２４】
本発明のさらに他の具現例によれば、前記光学シートは、高解像度シートである。
【００２５】
また前記課題を解決するために本発明は、前記具現例のうち、いずれか一具現例による光学シート、及びフィルターベースを含んで構成された画像表示装置用フィルターを提供する。
【００２６】
また前記課題を解決するために本発明は、前記具現例のうち、いずれか一具現例による光学シートまたは画像表示装置用フィルターを備える画像表示装置を提供する。
【図面の簡単な説明】
【００２７】
前記本発明の目的と利点は、添付された図面と共に望ましい具現例が詳細に説明されることによって、さらに明白になる。
【図１】本発明の一具現例による光学シートを備えるフィルターを装着した画像表示装置の概略的な構成を示す分解斜視図である。
【図２Ａ】本発明の一具現例による光学シートを備えるフィルターの分解断面図である。
【図２Ｂ】本発明の他の具現例による光学シートを備えるフィルターの分解断面図である。
【図３】本発明の一具現例による光学シートの一断面図である。
【図４】図３のＡ部分を拡大して図示した図面である。
【図５】モアレ現象を防止するためのものであって、図３の光学シートの一変形例を示す部分分離斜視図である。
【図６Ａ】本発明の一具現例による電磁波遮蔽能が複合化された光学シートを備えるフィルターの分解断面図である。
【図６Ｂ】本発明の他の具現例による電磁波遮蔽能が複合化された光学シートを備えるフィルターの分解断面図である。
【図７】本発明の一具現例による電磁波遮蔽能が複合化された光学シートの一断面図である。
【図８】図７のＡ’部分を拡大して図示した図面である。
【図９】モアレ現象を防止するためのものであって、図７の電磁波遮蔽能が複合化された光学シートの一変形例を示す部分分離斜視図である。
【発明を実施するための形態】
【００２８】
以下、添付図面を参照して本発明の望ましい具現例について詳細に説明する。
【００２９】
図１は、本発明の一具現例による光学シートを備えるフィルターを装着した画像表示装置の概略的な構成を示す分解斜視図であり、図２Ａは、本発明の一具現例による光学シートを備えるフィルターの分解断面図であり、図２Ｂは、本発明の他の具現例による光学シートを備えるフィルターの分解断面図である。以下、前記図面と同じ参照符号は、同じ部材または同じ部材の部分を示す。
【００３０】
図１を参照すれば、本発明の一具現例による光学シートを備えるフィルターを装着した画像表示装置１は、ケース１０、前記ケース１０の上部を覆うカバー５０、前記ケース１０内に収容される駆動回路基板２０、画像を形成するパネルアセンブリ３０、及びフィルター４０を備える。
【００３１】
駆動回路基板２０から印加された電気的な信号によりパネルアセンブリ３０で形成された表面画像はフィルター４０を経て外部に出射される。
【００３２】
このようなフィルター４０は、図２Ａ及び図２Ｂに図示されているように、色補正フィルム１００、光学シート２００、及び反射防止フィルム５００を含んで構成されたフィルターベース（ＦＢ）を含む。
【００３３】
色補正フィルム１００は、例えば、代表としてネオン光遮断色素を含むが、その他に近赤外線吸収化合物または色素を含みうる。
【００３４】
色補正フィルム１００に含まれるネオン光遮断色素では、シアニン（ｃｙａｎｉｎｅ）系、スクアリリウム系、アゾメチン（ａｚｏｍｅｔｈｉｎｅ）系、キサンテン系、オキソノール（ｏｘｏｎｏｌ）系、またはアゾ（ａｚｏ）系化合物などが使われうる。ネオン光とは、ネオンガスが励起されることによって発生する約５８５ｎｍ波長付近の不要な光を意味する。
【００３５】
色補正フィルム１００に近赤外線吸収化合物が含まれる場合、このような化合物としては、銅原子を含むレジン、銅化合物や燐化合物を含有するレジン、銅化合物やチオ尿素誘導体を含むレジン、またはタングステン系化合物を含むレジンなどが使われうる。近赤外線は、周辺電子機器の誤作動を起こす原因となるので、その遮蔽が必要である。
【００３６】
光学シート２００は、ベースフィルム２３０上に形成された透光部２１０及び外光吸収部２２０を含み、色補正フィルム１００の下部に配されている。このような構成を有する光学シート２００には、例えば、高解像度シートがあるが、本発明がこれに限定されるものではない。ここで、高解像度シートとは、主に画像表示装置の解像度を高める目的で使われるシートを通称する広義の概念である。
【００３７】
透光部２１０は、図１のパネルアセンブリ３０から放出された光を透過させる部位である。このような透光部２１０は、硬化性樹脂で形成されうる。具体的に、透光部２１０としては、電離放射線や熱エネルギーで硬化するアクリレート樹脂などが使われうる。
【００３８】
また、透光部２１０は、透明である（ｔｒａｎｓｐａｒｅｎｔ）ことが望ましいが、これは完全に透明なのを意味するものではなく、当業界で透明であると認められるほどのものを意味する。透光部２１０は、後述する外光吸収部２２０の形状と相補的な形状を有することが一般的であるが、本発明はこれに限定されるものではない。すなわち、透光部２１０には、所定の間隔で互いに離隔して配された溝部ｇ２１０が形成されており、この溝部ｇ２１０に光吸収物質を含む外光吸収部形成用の組成物が充填されて後述する外光吸収部２２０を形成する。本具現例では、溝部ｇ２１０が透光部２１０の映像光源側の端部に形成されていると図示されているが、本発明はこれに限定されるものではなく、このような溝部ｇ２１０は、透光部２１０の観察者側端部に形成されても良い。透光部２１０の屈折率ｎ２１０は１．３３〜１．６であることが望ましい。前記屈折率ｎ２１０が１．３３未満である場合、実際に製作し難しくて望ましくなく、１．６を超えれば、透光部２１０の透過率が顕著に落ちて明暗比も減少して全体的な解像度が減少するので、望ましくない。
【００３９】
また、透光部２１０の一面、すなわち、映像光源側の表面は、完全に滑らかなものではなく、所定の粗度、すなわち、０．０５ないし０．５μｍの表面粗度ＳＲ２１０を有する。前記表面粗度ＳＲ２１０が０．０５μｍ未満であれば、実際に製作が難しくて望ましくなく、０．５μｍを超えれば、映像光源の透過光が乱反射されて二重像（Ｇｈｏｓｔ）を形成するので、望ましくない。
【００４０】
外光吸収部２２０は、所定の間隔で互いに離隔して配された透光部２１０の溝ｇ２１０内に熱可塑性樹脂、熱硬化性樹脂または紫外線硬化性樹脂及び光吸収物質などを含む組成物を充填したものであって、外部環境光を吸収することによって、明室条件で明暗比を向上させて高解像度を維持するためのものである。図２Ａには、外光吸収部２２０の一断面形状が四角形である場合が図示されており、図２Ｂには、外光吸収部２２０の一断面形状が台形である場合が図示されている。一方、本発明が図２Ａ及び図２Ｂまたは後述する図３ないし図５の例示に限定されるものはなく、透光部２１０が溝の形成されていない平板形態に形成されて外光吸収部２２０が透光部２１０の一面、すなわち、色補正フィルム１００と面する表面上に配されることもある。
【００４１】
外光吸収部２２０の形成時、硬化性樹脂が使われる場合には、前記硬化性樹脂として透光部２１０の材質と同一または類似した材料が使われることが望ましい。
【００４２】
前記光吸収物質は、例えば、黒色無機物、黒色有機物、黒化処理金属及びこれらのうち、２つ以上の混合物を含みうる。黒化処理金属の場合には、電気抵抗が低いために、前記外光吸収部２２０は、電磁波遮蔽能をも有しうる。代表的に、外光吸収部２２０は、炭素を含む紫外線硬化性樹脂で形成されうる。外光吸収部２２０の屈折率ｎ２２０は、透光部２１０と同様に１．３３〜１．６の範囲であることが望ましい。
【００４３】
また、外光吸収部２２０の一面、すなわち、映像光源側表面は、所定の粗度、すなわち、０．１５ないし５．０μｍの表面粗度ＳＲ２２０を有する。前記表面粗度ＳＲ２２０が０．１５μｍ未満であれば、接着力が弱くなって望ましくなく、５．０μｍを超えれば、映像光源の光透過率が低くなって望ましくない。さらに望ましくは、外光吸収部２２０の表面粗度ＳＲ２２０が透光部２１０の表面粗度ＳＲ２１０より大きく、最も望ましくは、外光吸収部２２０の表面粗度ＳＲ２２０及び透光部２１０の表面粗度ＳＲ２１０が下の条件を満たす。
【００４４】
０．１≦  ＳＲ２２０−ＳＲ２１０≦４．９５μｍ
【００４５】
このように透光部２１０と外光吸収部２２０それぞれの映像光源側表面粗度ＳＲ２１０、ＳＲ２２０を調節することによって、映像光源の光透過率と外光吸収率を低下させずとも、付着力が向上した光学シート２００が得られる。すなわち、透光部２１０の前記映像光源側表面粗度ＳＲ２１０を低めて透光部２１０の乱反射比率を低くし、外光吸収部２２０の前記映像光源側表面粗度ＳＲ２２０を高めて外光吸収部２２０の表面付着力を高めうる。この際、外光吸収部２２０の外光吸収率には何らの変化もない。一般的に、ある物体の表面粗度が大きいほど、その物体の表面付着力が増加する。ここで、光学シート２００の付着力とは、外光吸収部２２０と色補正フィルム１００あるいはフィルター内の他の機能のフィルムとの付着力を意味する。このように光学シート２００の付着力を向上させることによって、付着力弱化によって発生する層分離及びこれによるフィルター汚染、画質低下などの問題点を改善しうる。
【００４６】
ベースフィルム２３０は、透光部２１０の一面、すなわち、外光吸収部２２０と反対側の面上に配される。このようなベースフィルム２３０は、外光吸収部２２０が形成された透光部２１０を支持する役割を行う。具体的に、ベースフィルム２３０は、ポリエーテルシウルホン（ＰＥＳ）、ポリアクリレート（ＰＡＲ）、ポリエーテルイミド（ＰＥＩ）、ポリエチレンナフタレート（ＰＥＮ）、ポリエチレンテレフタレート（ＰＥＴ）、ポリフェニレンスルフィド（ＰＰＳ）、ポリアリレート、ポリイミド、ポリカーボネート（ＰＣ）、セルローストリアセテート（ＴＡＣ）、セルロースアセテートプロピオネート（ｃｅｌｌｕｌｏｓｅ  ａｃｅｔａｔｅ  ｐｒｏｐｉｏｎａｔｅ：ＣＡＰ）からなるグループから選択される１種以上の物質で形成されうる。望ましくは、ポリカーボネート（ＰＣ）、ポリエチレンテレフタレート（ＰＥＴ）、セルローストリアセテート（ＴＡＣ）、またはポリエチレンナフタレート（ＰＥＮ）でありうる。また、ベースフィルム２３０は、透光部２１０の屈折率と同一または類似した屈折率を有する材質で形成されることが望ましい。
【００４７】
また、本具現例による光学シート２００は、透光部２１０の一面、すなわち、ベースフィルム２３０と反対側の面に、後述する図３及び図４に示されているように、保護フィルム２４０をさらに備えうる。このような保護フィルム２４０は、光学シート２００がフィルター４０に装着されるまで、光学シート２００を保護する役割を行うものであって、光学シート２００がフィルター４０に装着される時、光学シート２００から分離されることが一般的である。
【００４８】
図２Ａ及び図２Ｂで、フィルターベース（ＦＢ）は、光学シート２００の一面に配されており、電磁波遮蔽フィルム３００、ハードコーティング層４００、及び反射防止フィルム５００を備えるが、これに限定されるものではない。フィルターベース（ＦＢ）内でこれら３００、４００、５００の積層順序は、多様に変化され、一層に２以上の機能を有する物質が混合されて層を形成しうる。
【００４９】
電磁波遮蔽フィルム３００は、電磁波を遮蔽する機能を担う。電磁波遮蔽フィルム３００は、導電性メッシュ層、金属薄膜、高屈折率透明薄膜、またはこれらのうち、２つ以上が積層された構造など多様な構成を有することができる。図２Ａ及び図２Ｂには、電磁波遮蔽フィルム３００が単層であると図示されているが、本発明はこれに限定されるものではなく、少なくとも２層以上を含む多層で構成されることもある。
【００５０】
ハードコーティング層４００は、耐スクラッチ性を有することによって、電磁波遮蔽フィルム３００または後述する反射防止フィルム５００が外部物質との接触によって損傷することを防止する。このようなハードコーティング層４００は、強化ガラスそのものでも、バインダーとしてポリマーを含んだものでもあり得る。また、このようなハードコーティング層４００は、アクリル系、ウレタン系、エポキシ系、またはシロキサン系ポリマーを含んで形成され、オリゴマ（ｏｌｉｇｏｍｅｒ）のような紫外線硬化樹脂を含んで形成されることもある。しかも、強度（ｈａｒｄｎｅｓｓ）向上のために、ハードコーティング層４００にシリカ系のフィラーをも付加しうる。
【００５１】
反射防止フィルム５００は、可視光の透過率を調節することによって、長時間視聴する画像表示装置ユーザの眼球疲労感を最小化させる機能を担う。このように反射防止フィルム５００を配して可視光透過率を調節することによって、可視光の選択的吸収効果以外に、明暗比などの色再現範囲の向上効果が得られる。図２Ａ及び図２Ｂでは、反射防止フィルム５００を単層であると示したが、本発明はこれに限定されるものではなく、少なくとも２層以上を含む多層構成でありうる。
【００５２】
反射防止フィルム５００は、外部から入射されて反射防止フィルム５００の表面で反射される可視光と、以後反射防止フィルム５００とハードコーティング層４００との界面で反射される可視光とが互いに逆位相になって消滅干渉現象を起こす原理によって反射防止効果を得る。
【００５３】
反射防止フィルム５００としては、ＩＴＯ（Ｉｎｄｉｕｍ  Ｔｉｎ  Ｏｘｉｄｅ）とシリコンオキシド（ＳｉＯ３）の混合物、ニッケルクロム（ＮｉＣｒ）とシリコンオキシド（ＳｉＯ２）との混合物などを硬化、固着して使用しうる。その他、反射防止フィルム５００として、酸化チタンまたは低屈折率の特殊フッ素レジンを使用しうる。
【００５４】
以下、透光部２１０及び外光吸収部２２０の具体的構成及び作用効果について添付図面を参照して詳細に説明する。
【００５５】
図３は、本発明の一具現例による光学シートの一断面図であり、図４は、図３のＡ部分を拡大して図示した図面である。図３及び図４では、外光吸収部２２０を四角形断面として示したが、本発明はこれに限定されるものではない。
【００５６】
外光吸収部２２０は、ロール成形法、熱可塑性樹脂を利用した熱プレス法、または外光吸収部２２０のパターンと反対形状の溝ｇ２１０が転写された透光部２１０の溝ｇ２１０内に熱可塑性や熱硬化性樹脂を充填して成形する射出成形法により形成されうる。
【００５７】
また、透光部２１０を構成する紫外線硬化性樹脂が反射防止機能、電磁波遮蔽能、色補正機能、またはこれらの組合わせ機能を有している場合、光学シート２００は付加的にこのような機能を備える。
【００５８】
図３及び図４を参照すれば、本具現例による光学シート２００は、透光部２１０、外光吸収部２２０、ベースフィルム２３０、及び保護フィルム２４０を備える。ここで、保護フィルム２４０は、選択により省略されることもある。透光部２１０の映像光源側表面は、表面粗度ＳＲ２１０を有し、外光吸収部２２０の映像光源側表面は、表面粗度ＳＲ２２０を有する。図４に示されたように、外光吸収部２２０の映像光源側の表面粗度ＳＲ２２０が透光部２１０の映像光源側の表面粗度ＳＲ２１０より大きい。このように表面粗度ＳＲ２１０、ＳＲ２２０を調節することによって、高い光透過率と外光吸収率とを維持しつつも、付着力が向上した光学シート２００が得られる。
【００５９】
透光部２１０、外光吸収部２２０、ベースフィルム２３０、及び保護フィルム２４０の相対的な配置構造は、前述した通りである。
【００６０】
外光吸収部２２０は、ストライプ状、マトリックス状、または波状など多様な形状に配されうる。また、複数個の外光吸収部２２０は、これらの間に光が透過されるように所定間隔離隔して配される。また、図３で、外光吸収部２２０は、その一断面が四角形であると図示されているが、本発明はこれに限定されるものではなく、前記一断面の形状は、三角形、台形または五角形など多様な形状が可能である。
【００６１】
本具現例による光学シート２００は、たとえ図示されてはいないとして、ベースフィルム２３０の一面、すなわち、透光部２１０と反対側の面に配されたプリズム部をさらに具備しうる。プリズム部は、透光部２１０の材質と同一または類似した材質で形成されうる。このようにプリズム部を備えることによって、光学シート２００は、光透過率の大きい変化なしに外光吸収率が向上して、明暗比が増加し、解像度が向上する。
【００６２】
本具現例では、外光吸収部２２０の屈折率ｎ２２０が透光部２１０の屈折率ｎ２１０より大きくなるように調節されることが望ましい（すなわち、ｎ２１０＜ｎ２２０）。前記透光部２１０及び外光吸収部２２０間の屈折率差（△ｎ＝ｎ２１０−ｎ２２０）は、−０．０５≦△ｎ＜０の範囲が望ましい。これにより、光学シート２００での外光吸収率を高めて、二重像（ｇｈｏｓｔ）の形成を減少させうる。これについては後述する。ここで、二重像とは、前述したパネルアセンブリ３０から放出された光が、外光吸収部２２０で完全に吸収されず、再び外部に反射される外部環境光と重畳することによって生成されるものであって、画像表示装置のユーザが同一画像に対して２つの像を認識することを意味する。
【００６３】
このように、外光吸収部２２０と透光部２１０との間の屈折率差を調節することによって、二重像を減少または排除する原理を図４を参照してさらに詳細に説明する。図４を参照すれば、外部から入射される外部環境光Ｌ１、Ｌ２、Ｌ３が外光吸収部２２０に入射されれば、この外部環境光は入射角、すなわち、透光部２１０と外光吸収部２２０との間の界面の法線となす角０゜、θ１、θ２に関係なく、前記の通りに調節された屈折率差により、前記界面で反射されず、外光吸収部２２０にいずれも吸収される。したがって、外光吸収率が高まり、これにより二重像の発生が減少する。
【００６４】
一方、本発明の光学シートにおいて透光部２１０及び外光吸収部２２０間の屈折率差△ｎ＝ｎ２１０−ｎ２２０が正の値を有することもあるが、この場合、臨界角より小さな角度で透光部２１０及び外光吸収部２２０の界面に入射する映像光は全反射されて観察者側に投射されるので、パネルアセンブリで作られた映像とは異なる別個の映像、すなわち、二重像（ｇｈｏｓｔ）を形成する。
【００６５】
図５は、モアレ現象を防止するためのものであって、図３の光学シートの一変形例を示す部分分離斜視図である。ここで、モアレ現象とは、２つ以上の周期的なパターンが重なる時、干渉紋（ｉｎｔｅｒｆｅｒｅｎｃｅ  ｆｒｉｎｇｅ）が作られる現象を意味する。
【００６６】
図５を参照すれば、外光吸収部２２０の長手方向と光学シート２００の一辺とが平行ではなく、０゜より大きいバイアス角αを有する。図示はしていないが、パネルアセンブリ３０には、画像をなす可視光を放出する多数のセルが形成されているが、このようなセルは、ストライプ状、マトリックス状、または波状に配されて光学シート２００の外光吸収部２２０と類似した配置形状を有する。この場合、外光吸収部２２０と前記セルの配置方向が一致すれば、両パターンが重複されてモアレ現象が発生するが、このように外光吸収部２２０の長手方向と透光部２１０の長辺とがなすバイアス角αを０゜より大きくすることで、ユーザ側で観察する時、両パターンをずらしてモアレ現象を防止しうる。望ましくは、前記バイアス角αは５〜８０゜である。
【００６７】
前記のような構成を有する光学シートまたはフィルターは、画像表示装置に備わり、これにより、光学シートの付着力を向上させて画像表示装置の二重像を減少させて明暗比を増加させることによって、高解像度を達成し、合わせてモアレ現象を防止しうる。
【００６８】
図６Ａは、本発明の一具現例による電磁波遮蔽能が複合化された光学シートを備えるフィルターの分解断面図であり、図６Ｂは、本発明の他の具現例による電磁波遮蔽能が複合化された光学シートを備えるフィルターの分解断面図である。  
【００６９】
本具現例による光学シートが図２Ａ及び図２Ｂの光学シートと異なる点は、下記のとおりである。すなわち、本具現例による光学シート２００は、外光吸収部２２０上の溝部の少なくとも一部に導電性物質を含む外光吸収部形成用組成物が充填されて形成された電磁気波遮蔽層２２５をさらに備え、この電磁気波遮蔽層２２５は表面粗度ＳＲ２２５を有する。また、この場合、電磁気波遮蔽層２２５の表面粗度ＳＲ２２５が透光部２１０の表面粗度ＳＲ２１０より大きい。
【００７０】
光学シート２００に備えられたベースフィルム２３０、透光部２１０及び外光吸収部２２０の具体的な構成、作用及び効果は、図２Ａ及び図２Ｂの光学シートで既に説明したので、これについての詳細な説明は省略する。
【００７１】
本具現例による光学シート２００でさらに備えられた電磁波遮蔽層２２５は、溝部ｇ２１０のうち、外光吸収部２２０で充填されていない残りの部分、すなわち、外光吸収部２２０の上部に形成される。電磁波遮蔽層２２５は、金属、金属酸化物、導電性ポリマー、またはこれらの混合物を含有しうる。ここで、金属は、銅、白金、アルミニウム、鉄、コバルト、ニッケル、亜鉛、ルテニウム、錫、タングステン、鉛（Ｐｂ）、銀（Ａｇ）、またはこれらの混合物でありうる。また、ここで、金属酸化物は、酸化錫、酸化インジウム、酸化アンチモン、酸化亜鉛、酸化ジルコニウム、酸化チタン、酸化マグネシウム、酸化ケイ素、酸化アルミニウム、金属アルコキシド、ＩＴＯ（Ｉｎｄｉｕｍ  Ｔｉｎ  Ｏｘｉｄｅ）、ＡＴＯ（Ａｎｔｉｍｏｎｙ  Ｔｉｎ  Ｏｘｉｄｅ）、またはこれらの混合物でありうる。特に、電磁波遮蔽層２２５に金属酸化物が追加された場合には、そうでない場合に比べて、他の金属の酸化や劣化を防止しうる。このような電磁波遮蔽層２２５は、一般的にペースト形態で充填された後、硬化及び／または乾燥過程を経て完成されるが、本発明はこれに限定されるものではない。また、電磁気波遮蔽層２２５は、外光吸収部２２０  １００体積％に対して、２ないし５０体積％の割合で形成されることが望ましい。２体積％未満である場合には、電磁波遮蔽効果が微小で望ましくなく、５０体積％を超える場合には、外光吸収率が過度に低くなって望ましくない。
【００７２】
このように、導電性が高い物質からなる電磁波遮蔽層２２５を溝部ｇ２１０の外光吸収部２２０上に配置することによって、フィルター４０の全体体積を増加させず、光透過率及び外光吸収率を低下させずとも、電磁波遮蔽効果を向上させうる光学シート２００が得られる。具体的に、電磁波遮蔽層２２５は、前述した電磁波遮蔽フィルム３００を補助してフィルター４０の電磁波遮蔽効果を向上させるか、電磁波遮蔽フィルム３００を除去して単独で使用しうる。
【００７３】
また、電磁波遮蔽層２２５の一面、すなわち、映像光源側表面は所定の粗度、すなわち、０．１５ないし５．０μｍの表面粗度ＳＲ２２５を有する。前記表面粗度ＳＲ２２５が０．１５μｍ未満であれば、接着力が弱くなって望ましくなく、５．０μｍを超えれば、映像光源の光透過率が低くなって望ましくない。さらに望ましくは、電磁波遮蔽層２２５の表面粗度ＳＲ２２５及び透光部２１０の表面粗度ＳＲ２１０が下の条件を満足する。
【００７４】
０．１≦  ＳＲ２２５−ＳＲ２１０≦４．９５μｍ
【００７５】
このように透光部２１０と電磁気遮蔽層２２５のそれぞれの映像光源側表面粗度ＳＲ２１０、ＳＲ２２５を調節することによって、映像光源の光透過率と外光吸収率とを低下させずとも、付着力が向上した光学シート２００が得られる。すなわち、透光部２１０の前記映像光源側表面粗度ＳＲ２１０を低めて、透光部２１０の乱反射比率を低め、電磁波遮蔽層２２５の前記映像光源側表面粗度ＳＲ２２５を高めて外光吸収部２２０の表面付着力を高めうる。この際、電磁波遮蔽層２２５の電磁波遮蔽効果には何らの変化もない。
図６Ａ及び図６Ｂの光学シート２００を図３ないし図５に各々対応するように、図７ないし図９に図示した。すなわち、図７は本発明の一具現例による電磁波遮蔽能が複合化された光学シートの一断面図であり、図８は、図７のＡ’部分を拡大して図示した図面であり、図９はモアレ現象を防止するためのものであって、図７の電磁波遮蔽能が複合化された光学シートの一変形例を示す部分分離斜視図である。これら各図面（図７ないし図９）についての詳細な説明は、光学シート２００が電磁波遮蔽層２２５をさらに具備しており、この電磁波遮蔽層２２５の表面が表面粗度ＳＲ２２５を有する点を除いては、図３ないし図５の説明と同様なので省略する。
【００７６】
以下、望ましい実施例をあげて発明をさらに詳細に説明するが、本発明がこれに制限されるものではない。
【００７７】
実施例１
【００７８】
四角形の反対形状である突出部が表面に形成されている成型ロールを製造した。その後、紫外線装置が装着されたパターンロール装備（Ｈｉｒａｎｏ社製）を利用して、前記成型ロールとベースフィルム２３０を構成する厚さ１８８μｍの光学用ＰＥＴフィルム（Ｔｏｙｏｂｏ社）と間に低屈折率アクリル系硬化用樹脂（Ｓａｒｔｏｍｅｒ社製、ＣＮ９８１）１００ｇ（屈折率：１．４８）をゆっくりと加えつつ硬化させた。これにより、前記成型ロール上の突出部が溝部として転写された屈折率１．４８の透光部２１０を得た。転写された前記溝部内にカーボンブラック２ｇをアクリル系硬化用樹脂（Ｓａｒｔｏｍｅｒ社製、ＣＮ９８５）１００ｇに混ぜて製造したカーボン分散液（屈折率：１．４９）を供給して軟質のプラスチックで構成されたドクターブレード（Ｄｒ．Ｂｌａｄｅ）を利用して複数回ワイピング（ｗｉｐｉｎｇ）して前記溝部内に均一に充填して屈折率１．４９の外光吸収部２２０を完成した。それぞれの外光吸収部に表面粗度を付与するために、ワイピング時にドクターブレードを振動させた。以後、紫外線で硬化させ、図３に示されたような光学シート２００を製造した。ここで、透光部２１０のピッチは１０７．５μｍであり、外光吸収部２２０の高さは１６０μｍであり、透光部２１０の厚さは２００μｍであった。ここで、透光部２１０のピッチとは、外光吸収部２２０により区画された隣接した透光部２１０の相互対応する地点間の距離を意味する。
【００７９】
製造された光学シート２００を表面粗度分析機を利用して測定した結果、透光部２１０の表面粗度ＳＲ２１０は０．１３μｍ、外光吸収部２２０の表面粗度ＳＲ２２０は１．１０μｍであった。
【００８０】
表面粗度は、分析装備、Ｃｏｎｆｏｃａｌ  Ｌａｓｅｒ  Ｓｃａｎｎｉｎｇ  Ｍｉｃｒｏｓｃｏｐｅ（ＣＬＳＭ、Ｍｏｄｅｌ：Ｌｅｉｃａ  ＴＣＳ  ＳＰ２  ＲＳ）を使用して測定し、外光吸収部と透光部に対して各々１５箇所の表面粗度を測定してその平均値を取った。
【００８１】
実施例２−１
【００８２】
四角形の反対形状である突出部が表面に形成されている成型ロールを製造した。その後、紫外線装置が装着されたパターンロール装備（Ｈｉｒａｎｏ社製）を利用して前記成型ロールとベースフィルム２３０を構成する厚さ１８８μｍの光学用ＰＥＴフィルム（Ｔｏｙｏｂｏ社）との間に低屈折率アクリル系硬化用樹脂（Ｓａｒｔｏｍｅｒ社製品、ＣＮ９８１）１００ｇ（屈折率：１．４８）をゆっくりと加えつつ硬化させた。これにより、前記成型ロール上の突出部が溝部として転写された屈折率１．４８の透光部２１０を得た。転写された前記溝部内に、カーボンブラック２ｇをアクリル系硬化用樹脂（Ｓａｒｔｏｍｅｒ社製、ＣＮ９８５）１００ｇに混ぜて製造したカーボン分散液（屈折率：１．４９）を供給し、軟質のプラスチックで構成されたドクターブレード（Ｄｒ．Ｂｌａｄｅ）を利用してワイピング（ｗｉｐｉｎｇ）して前記溝部内に均一に充填して前記溝部内に６体積％程度の陥没部を形成させる屈折率１．４９の外光吸収部２２０を完成した。その後、ＵＶ硬化性銀（Ａｇ）ペーストを適量供給して、軟質のプラスチックで構成されたドクターブレード（Ｄｒ．Ｂｌａｄｅ）を利用してゆっくりとワイピングすることで陥没部に導電性物質を充填し、紫外線で硬化させ、図３に示されたような電磁波遮蔽能が複合化された光学シート２００を製造した。それぞれの電磁波遮蔽層に表面粗度を付与するために、ワイピング時にドクターブレードを振動させた。ここで、透光部２１０のピッチは、７４μｍであり、外光吸収部２２０の高さは１００μｍであり、透光部２１０の厚さは１５０μｍであった。製造された光学シート２００を実施例１と同じ表面粗度分析機を利用して測定した結果、透光部２１０の表面粗度ＳＲ２１０は０．１３μｍ、電磁波遮蔽層２２５の表面粗度ＳＲ２２５は１．５０μｍであった。
【００８３】
また、製造された前記シートを評価した結果として、電磁波遮蔽効率と、外光吸収率を示すブラック輝度値を下記表１に表した。ここで、電磁波遮蔽効率は、ＡＳＴＭ  Ｄ−４９３５−８９の方法で測定し、ブラック輝度値は１５０Ｌｕｘの外光条件で前記シートをパネルに装着して（ＳＤＩ  Ｖ４  ｍｏｄｕｌｅ基準）、ＣＳ１０００（ミノルタＡ）で測定した。
【００８４】
実施例２−２
【００８５】
陥没部を形成させる過程で２０体積％程度の陥没部を形成させ、前記陥没部に導電性物質を塗布したことを除いては、実施例２−１と同じ方法で光学シートを製造した。製造された光学シートを実施例１と同じ表面粗度分析機を利用して測定した結果、透光部の表面粗度ＳＲ２１０は０．１３μｍ、電磁波遮蔽層２２５の表面粗度ＳＲ２２５は１．６０μｍであった。
【００８６】
また、製造された前記シートを評価した結果として電磁波遮蔽効率と、外光吸収率を示すブラック輝度値を下記表１に表した。
【００８７】
比較例２−１
【００８８】
陥没部を形成しないこと、導電性物質を供給しないこと、及びワイピング時にドクターブレードを振動させないことを除いては、実施例２−１と同じ方法で光学シートを製造した。
【００８９】
また、製造された前記シートを評価した結果として電磁波遮蔽効率と、外光吸収率を示すブラック輝度値を下記表１に表した。
【表１】
2010531465.tif 000003
【００９０】
表１を参照すれば、外光吸収部に対する電磁波遮蔽層の体積比が増加するほど（６．２５％→１８．７５％）電磁波遮蔽効果が大幅増加し（２８→３２）、ブラック輝度が小幅増加した（０．９７→１．１５）（実施例２−１及び実施例２−２）。一方、電磁気遮蔽層がない場合には、電磁波遮蔽効果が全くなく、ブラック輝度は電磁波遮蔽層を備えた場合に比べて、すこし低かった（比較例２−１）。その結果から、光学シートに電磁波遮蔽層を備えることによって、外光吸収率の大きい変化なしに電磁波遮蔽効果を大幅増加させうるということが分った。
【００９１】
以上、図面を参照して本発明による望ましい具現例が説明されたが、これは例示的なものに過ぎず、当業者ならば、これより多様な変形及び均等な他実施例が可能であるという点を理解することができる。したがって、本発明の保護範囲は、特許請求の範囲によって決まるべきである。
【図１】
2010531465.tif 000004
【図２Ａ】
2010531465.tif 000005
【図２Ｂ】
2010531465.tif 000006
【図３】
2010531465.tif 000007
【図４】
2010531465.tif 000008
【図５】
2010531465.tif 000009
【図６Ａ】
2010531465.tif 000010
【図６Ｂ】
2010531465.tif 000011
【図７】
2010531465.tif 000012
【図８】
2010531465.tif 000013
【図９】
2010531465.tif 000014
【国際調査報告】
2010531465.tif 000015
2010531465.tif 000016